【事件の表示】
　特許第３０５１６６６号「画像形成方法」の請求項１ないし５に係る特許に対する特許異議の申立てについて、次のとおり決定する。
【結　論】
　訂正を認める。
　特許第３０５１６６６号の請求項１ないし３に係る特許を維持する。
【理　由】
I　手続きの経緯
　本件特許第３０５１６６６号は、特許法第４１条に基づく優先権を主張して平成７年１１月２日（優先日、平成６年１１月７日）に出願され、平成１２年３月３１日にその発明について特許の設定登録がなされた。
　本件特許公報は、平成１２年６月１２日に発行され、その特許に対して、コニカ株式会社より特許異議の申立があり、取消理由通知がなされ、その指定期間内である平成１３年６月１１日に訂正請求がなされた。
　　　
II　訂正の適否についての判断
１　訂正事項
　訂正を請求する事項は、次のとおりである。
　訂正事項ａ−１．
　特許請求の範囲、請求項１を次の通り訂正する。
「【請求項１】　支持体上に少なくとも１層の感光性ハロゲン化銀粒子を含む層を有するハロゲン化銀感光材料をレーザー光で露光し画像を形成する方法において、
　前記ハロゲン化銀感光材料は長鎖脂肪酸銀塩、有機還元剤及び色調剤を含有し、
　前記感光性ハロゲン化銀粒子の平均粒子サイズが０．１μｍ以下であり、　該感光性ハロゲン化銀粒子の塗布銀量が１ｇ／ｍ２ 以下であり、
　前記長鎖脂肪酸銀塩の塗布量が銀量として０．１以上３ｇ／ｍ２ 以下であり、
　レーザー光での露光が縦マルチモードのレーザーから発せられたレーザー光を用いてなされ、
　前記感光材料が現像温度を８０から１４０℃にし、現像時間を３から３０秒にして熱現像されることを特徴とする画像形成方法。」
訂正事項ａ−２．
　同請求項２を次の通り訂正する。
「【請求項２】　感光性ハロゲン化銀粒子を含む層に水溶性イリジウム化合物を含有し、このイリジウム化合物の全添加量が、最終的に形成されるハロゲン化銀１モル当たり５×１０−８モル以上であることを特徴とする請求項１に記載の画像形成方法。」
訂正事項ａ−３．
同請求項３を次の通り訂正する。
「【請求項３】　レーザー光が極大波長が７００ｎｍ以上９００ｎｍ以下の赤〜赤外レーザー光であることを特徴とする請求項１または２に記載の画像形成方法。」
　訂正事項ｂ．
　明細書の段落【０００４】を次の通り訂正する。
「【０００４】【課題を解決するための手段】
　本発明による画像形成方法は、
支持体上に少なくとも１層の感光性ハロゲン化銀粒子を含む層を有するハロゲン化銀感光材料をレーザー光で露光し画像を形成する方法において、
　前記ハロゲン化銀感光材料は長鏡脂肪酸銀塩、有機還元剤及び色調剤を含有し、
　前記感光性ハロゲン化銀粒子の平均粒子サイズが０．１μｍ以下であり、
　該感光性ハロゲン化銀粒子の塗布銀量が１ｇ／ｍ２ 以下であり、
　前記長鎖脂肪酸銀塩の塗布量が銀量として０．１以上３ｇ／ｍ２ 以下であり、
　レーザー光での露光が縦マルチモードのレーザーから発せられたレーザー光を用いてなされ、
　前記感光材料が現像温度を８０から１４０℃にし、現像時間を３から３０秒にして熱現像されることを特徴とするものである。
　なお上記感光性ハロゲン化銀粒子を含む層は、水溶性イリジウム化合物を含有し、このイリジウム化合物の全添加量は、最終的に形成されるハロゲン化銀１モル当たり５×１０−８モル以上であることが望ましい。
　一方、上記レーザー光としては、極大波長が７００ｎｍ以上９００ｎｍ以下の赤〜赤外レーザー光が用いられることが望ましい。」
　訂正事項ｃ．
　明細書の段落【００３６】を次の通り訂正する。
「【００３６】熱現像の態様としては、熱現像温度としては，８０〜１４０℃が好ましく、１００〜１３０℃がより好ましい。熱現像の時間としては、３秒〜３０秒が好ましい。熱現像の方式としては、ヒートドラムに接触させる方法及び遠赤外線で幅射する方式が好ましい。」
　　　
２　訂正の目的の適否、新規事項の有無、及び特許請求の範囲の実質上の拡張又は変更の存否
　訂正事項ａ−１は、特許請求の範囲の旧請求項３（訂正前）に記載されていた露光された感光材料を熱現像すること、および、同じく旧請求項５に記載のハロゲン化銀感光材料が、長鎖脂肪酸銀塩、有機還元剤及び色調剤を含有することを、旧請求項１に統合して１つにするとともに（旧請求項３、５は削除された。）、旧請求項１について、長鎖脂肪酸銀塩の塗布量（銀量）を限定し、感光性ハロゲン化銀粒子の平均粒子サイズの上限を０．２μｍから０．１μｍに縮小し、併せて、熱現像を適用する温度範囲、適用時間を限定するものである。又、訂正事項ａ−２は、旧請求項２においてイリジウム化合物の添加量を限定するものであるから、いずれも発明の範囲を縮小するものである。したがって、これらの訂正は、特許法第１２０条の４第２項ただし書き第１号に規定する特許請求の範囲の減縮を目的とするものに該当する。また、訂正事項ａ−１、ａ−２は願書に添付した明細書に記載された事項の範囲内のものであり、実質上特許請求の範囲を拡張し又は変更するものでない。
　訂正事項ａ−３は、請求項の削除により記載形式が不明瞭になる旧請求項４の記載の訂正である。訂正事項ｂ、ｃは、訂正事項ａ−１、ａ−２による特許請求の範囲の減縮に伴なって生じた、特許請求の範囲と発明の詳細な説明との記載上の不一致を整合させるために、発明の詳細な説明の項において整合を図るものであるから、訂正事項ａ−３、ｂ、ｃは特許法第１２０条の４第２項ただし書き第３号に規定する明りょうでない記載の釈明を目的とする訂正に該当する。また、訂正事項ｂ、ｃは、願書に添付した明細書に記載した事項の範囲内の訂正であり、しかも特許請求の範囲を実質的に拡張し又は変更するものでもない。
　　　
３　訂正の適否の結論
　以上のとおり、本件訂正は、特許法第１２０条の４第２項及び同条第３項で準用する特許法第１２６条第２項及び第３項の規定に適合するので、当該訂正を認める。
　　　
III　特許異議申立について
１　本件発明
　上記したように訂正が認められるから、本件の請求項１〜３に係る発明は、上記訂正請求に係る訂正明細書の特許請求の範囲、請求項１〜３に記載されたとおりのものである（上記、訂正事項ａ参照）。
２　特許異議申立の理由の概要
　特許異議申立人は、甲第１号証ないし甲第９号証を提出して、
（１）本件の訂正前の請求項１〜５に係る発明は、当業者が、甲第１〜８号証に記載された発明に基づいて容易に発明をすることができたものであるから、特許法第２９条第２項の規定により特許を受けることができず、
（２）本件の訂正前の請求項１〜５に係る発明は、その出願の日前の出願であって、その出願後に出願公開された甲第９号証に係る出願の願書に最初に添付した明細書（以下「先願明細書」という。）に記載された発明と同一であり、特許法第２９条の２の規定に違反してなされたものであるので、本件の請求項１〜５に係る特許は取り消されるべきものである旨主張する。
３　証拠
　甲第１号証　特開昭６３−１４５６７号公報（取消理由通知の刊行物１）
　甲第２号証　特開昭５９−１０９６４号公報（同刊行物２）
　甲第３号証　日経エレクトロニクス，１９８３年１０月１０日発行，１７　３〜１９４頁（同刊行物３）
　甲第４号証　特開昭６１−７０５５０号公報（同刊行物４）
　甲第５号証　特開平５−１５０３９５号公報（同刊行物５）
　甲第６号証　ＥＯＳＤ，第１４巻第９号４１〜４４頁、１９８２年９月　　，”Ｄｒｙ　Ｓｉｌｖｅｒ　Ｉｍａｇｉｎｇ：Ｎｅｗ　Ａｄｖａｎｃｅｓ　ａｎｄ　Ａｐｐｌｉｃａｔｉｏｎｓ”（同刊行物６）
　甲第７号証　１９７３　ＳＰＳＥ　ＴＯＫＹＯ　ＳＹＭＰＯＳＩＵＭ　　　”ＩＭＡＧＩＮＧ　ＭＡＴＥＲＩＡＬＳ　ＡＮＤ　ＳＹＳＴＥＭＳ”、１　９７３年１１月１２〜１４日、I−４−１〜I−４−７（同刊行物７　）
　甲第８号証　日本写真学会編「写真光学の基礎−銀塩写真編−」１９８９　年５月３０日、（株）コロナ社発行、５２４〜５２７頁（同刊行物８）
　　　
　甲第９号証　特表平１０−５００２２９号公報［特願平７−５２９６２６　号（優先権主張１９９４年５月１１日、米国）の公表公報、公開日平成　　１０年１月６日］
　　
４　証拠刊行物等の記載事項
　甲第１号証には、
ア．「被記録情報信号により変調された半導体レーザー光により感光面を走査して情報を記録する装置において、上記半導体レーザーを高周波成分を有する駆動電流で変調駆動することを特徴とする情報記録装置。」（特許請求の範囲）に関する発明が記載され、発明の目的として、
イ．「本発明はどのような感光体にも適用できて、特別に大出力の半導体レーザーを必要としないで、しかもレーザー光の特徴である指向性の良さを保ち、結像スポットを極度に大きくさせないで干渉縞の影響を事実上なくす乃至目立たなくし、良好な品質の記録を可能にすることを目的とする。」（２頁右上欄１４〜１９行）こと、
ウ．「半導体レーザー１は、物によって多少異なるが、数十ＭＨｚ〜数ＧＨｚの高周波電流を印加すると、通常の発振とは状態が変化する。その結果発振波長が複数になる特性を有している。」（３頁左下欄１６〜２０行）こと、
エ．「このようにレーザー光の波長が３種、４種と増えるとそれに従って感光ドラムに生じる干渉縞は目立たなくなる。その結果得られた画像にもその影響は出ないか、又は目立たなくなる。」（２頁右下欄１８行〜３頁左上欄）こと、そのようなレーザー発振について、
オ．「縦マルチモード発振」の用語を使用すること（３頁左上欄８行）、
カ．「次に同じレーザーをＤＣ電流に３００ＭＨｚの高周波電流を重畳した駆動電流で発振させた。その時発振スペクトルは、７８５ｎｍ、７９０ｎｍ、７９４ｎｍ、７９８ｎｍ、８００ｎｍの５本のピークが見られた。」（３頁右上欄１〜４行）こと、
キ．「以上説明したように本発明では高周波成分を有する駆動電流で半導体レーザーを駆動することにより複数の波長で発振させ、感光体の種類に関係なく干渉縞の影響を実用レベルまで減少させることが出来た。本発明においてはそのために特別に高出力の半導体レーザーを必要とせず、強い光を出さなくてよいのでシャープネスの悪化もない。又結像スポットを極度に大きくすることもなく、これによるシャープネスの悪化もない。尚、感光体としては電子写真感光体に限らず、干渉縞を形成させる特性のあるものに対してならば銀塩感光体等にも本発明は適用できる。」（３頁左下欄９〜２０行）こと、が記載されている
　甲第２号証には、
ク．「（１）光ビームを情報信号により変調して記録体に画像を記録する画像記録装置において、前記光ビームの縦モードがマルチとなっていることを特徴とする画像記録装置。
（２）特許請求の範囲第１項において、前記光ビームが半導体レーザより出射されることを特徴とする画像記録装置。」（特許請求の範囲）に関する発明が記載され、縦マルチモードのレーザー光を、電荷発生層と電荷輸送層とを有する積層型感光体に適用した結果として、
ケ．「以上の様に本発明によれば、縦モードがマルチとなっている光ビームにより画像記録を行うため、干渉縞による影響を減少させることができ、濃度ムラのない画像記録を行うことが可能となる。」（３頁右上欄４〜８行）こと、が記載されている。
　甲第３号証には、
コ．「高周波発振回路を付加し、戻り光による雑音を許容値以下に抑えた半導体レーザー」と題する論文が掲載され、それによれば、
サ．「これらの結果を考慮すると、戻り光雑音の発生を防ぐためには、半導体レーザーの発振スペクトル幅を広げることが最良の道である。すなわち、レーザー光の可干渉性を悪くして、戻り光による影響を小さくすることにより、雑音発生を抑圧することができる。発振スペクトル幅を広げる方法として、縦モードをマルチ（多）モード化することが考えられる。」（第１７４頁右欄第１１〜１７行）こと、が記載されている。
　甲第４号証には、
シ．「（１）近赤外線に対して透明な支持体と、近赤外線に対して増感された平均直径０．４μ以下の粒度を有するハロゲン化銀乳剤の層１層以上とからなる写真要素であって、さらに
（i）支持体の感光性乳剤と同じ側の面上の一番外側の層であり且つ近赤外線に対する拡散透過層であるトップコート層、
（ii）支持体の感光性乳剤とは反対側の面上の一番外側の層であり且つ近赤外線に対する拡散反射層または吸収層である裏引層、
（iii）支持体と感光性乳剤との間に位置しており且つ近赤外線に対する拡散透過または吸収層である下引層
　の１つ以上を有しているので、近赤外線を発生するレーザー走査方式によって実質的に非接触干渉縞を形成することなく画像形成できる、ことを特徴とする写真要素。」（特許請求の範囲第１項）に関する発明が記載され、
ス．「赤外光はその長い波長故に微粒子写真乳剤中を激しい散乱なしで通過することが可能であり、しかもレーザーダイオード出力のコヒーレンスは干渉パターンを形成する傾向を高める。従って、平均直径０．２８μのハロゲン化銀粒子を有し、３ｇ／ｍ２ の銀被覆量を有する写真乳剤は検出可能な干渉縞を示す。粒子サイズを０．２３μまで小さくするか又は被覆量を減少させるともっと顕著なパターンを生じ、平均粒子直径０．２０μ以下の乳剤は非接触レーザーダイオード走査後に強烈な干渉縞を示す。」（４頁左上欄６〜１６行）こと、
セ．「本発明の写真要素は例えばリサーチ・デイスクロージヤー１７６４３（１９７８年１２月）第XXII段、・・・に記載されているような物理現像方式、画像転写方式、乾式現像方式、・・・に有効である。」（９頁左下欄２０行〜右上欄６行）こと、が記載されている。
　甲第５号証には、
ソ．「【請求項１】　基材上に感光性層を有する乾式銀塩感光体において、結晶表面層にイリジウムイオンを含有するハロゲン化銀、有機銀塩、還元剤及び下記一般式（Ｉ）で示される増感色素を前記感光性層に含有することを特徴とする乾式銀塩感光体。・・・・・」、「【請求項４】　請求項１記載の乾式銀塩感光体に、（１）像露光する工程と、（２）像露光後、加熱して現像する工程とを施すことを特徴とする画像形成方法。・・・・・」（特許請求の範囲）に関する発明が記載され、
タ．「本発明においては、結晶表面層にイリジウムイオンを含有するものである。結晶表面層とはハロゲン化銀の結晶表面から所定の深さのところまでの層をいう。ハロゲン化銀の結晶形状は、（１，０，０）面の正方晶形が好ましい。ハロゲン化銀粒子の一辺は０．００１μｍから１．０μｍが好ましく、さらには０．０１μｍから０．２μｍが好ましく、特に０．０３μｍから０．１μｍが好ましい」（段落【００１８】）こと、実施例１として、
チ．「７００ｎｍ以上の光をカットした緑色の安全光下、下記の構成よりなる感光性組成物を調製した。
　ベヘン酸銀　　                                            ２．５ｇ
  臭化銀（ヘキサクロロイリジウム（ＩＶ）酸ナトリウム添加物）０．２ｇ
  ベヘン酸                                                  ２．０ｇ
　２，６−ジ−ｔ−ブチル−４−（３，５−ジメチル−４−ヒドロキシベン　ジル）フェノール                                  １．８ｇ
  フタラジノン                                              １．０ｇ
　ポリビニルブチラール（積水化学製エスレックＢＭ−２）      ５．０ｇ
　アゼライン酸                                              ０．２ｇ
　キシレン／ｎ−ブタノール（体積比１／１）                  ６０ｍｌ
　上記組成物をホモミキサーで分散後、これに下記の組成のシアニン系色素の溶液を加えて乳剤を調整した。なお、上記の臭化銀は（１，０，０）面の正方晶形で、一辺の長さが０．０６μｍで表面層が０．００２８μｍである。・・・・。この感光材料分散液をポリエチレンテレフタレートフィルム上に乾燥膜厚５μｍとなるようにアプリケーターで塗布し、感光性層を設けた。・・・・本発明の熱現像性感光体Ａ及びＢを得た。なお、感光性ＡとＢは、イリジウムイオン供給体のヘキサクロロイリジウム（IV）酸ナトリウムの添加量が異なる。これを表１に示す。」（段落【００６８】〜【００７０】）こと、
ツ．臭化銀１モル当たりのヘキサクロロイリジウム（IV）酸ナトリウムのモル数は、感光体Ａで、１．０×１０−３、感光体Ｂで、１．０×１０−４としたこと（表１）、
テ．「比較例として、イリジウムイオン供給体を添加せずに、その他は上記と同様にして比較感光体Ｃを作成した。」（段落【００７１】）こと、
ト．「得られた感光体Ａ，Ｂ，Ｃ上に、透過型の湿式銀塩フィルムのステップタブレット（７８０ｎｍ透過率０．０４％〜９０％１６ステップ）を載せ、ステップタブレット側から、次の露光装置で全面露光を行った。
　レーザー　　　　半導体レーザー（波長７８０ｎｍ、発光出力２０ｍＷ）
　スキャン方式　　ポリゴンミラー回転ビームスキャン方式
　スポット径　　　２０μｍ×４３μｍ
　像面エネルギー　２５０μＪ／ｃｍ２ 
  スキャン時間　　１６７ｍｓ／ｄｏｔ
　次に、各々の感光体を１２０℃に設定したドラムカバー型熱現像機に１２０℃で１０秒間加熱現像した。・・・・。本発明の感光体Ａ，Ｂは、感光体Ｃよりも近赤外域の感度が高く、かつ、コントラストも良好であった。」（段落【００７２】〜【００７４】）こと、が記載されている。
　甲第６号証には、
ナ．「乾式銀イメージング：新しい発展と応用」と題する論文が掲載され、
「この写真プロセスは、光で像を形成し、熱でそれを現像する。」（抄録）こと、
ニ．「乾式銀感光材料は、画像の銀粒子のサイズが１００〜５００Åと小さいために粒状性が良い。」（４２頁中欄４〜７行）こと、が記載されている。
  甲第７号証には、
３Ｍ社の乾式銀塩技術に関する講演要旨が掲載され、
ヌ．乾式銀塩感光材料において、有機銀塩にハロゲン含有化合物を添加して有機銀塩の銀をハロゲン化銀に部分転化すること、銀画像を形成するための銀潜像に対する銀の供給源となり、触媒作用を有する銀塩物質の一つとして、ベヘン酸銀を採用したこと（I−４−２頁１０〜３３行）、　
ネ．「我々は、有機酸銀の銀量の５〜１０％をハロゲン化銀に転化した。この範囲は、変化しうる。ある製品では１％以下であり、他の物では１０％を超えるものがあった。下限は、感度に基づいて制限され、上限は、安定性と画像濃度により制限される。」（I−４−２頁３４〜３７行）こと、が記載されている。
　甲第８号証には、
ノ．ファクシミリフイルムの設計技術としてレーザー用のハロゲン化銀感光材料について、高照度不軌の問題を抑制するため、イリジウム塩などのドーピングが有効であること（５２５〜５２６頁）、が記載されている。
　甲第９号証は、ハロゲン化銀をベースとするに関する光熱写真画像形成要素の露光に使用するための画像形成方法に関して記載したものであり、
ハ．「１．ａ）放射線ビームを放出する放射線光源を提供して、６００μｍ未満の高さまたは長さの少なくとも１つの次元を有するスポットをターゲット位置に作製すること、ｂ）前記ターゲット位置に前記放射線光源によって放出される放射線に感光する白黒光熱写真用ハロゲン化銀要素を提供すること、ｃ）最初に放射線光源から、・・・、画像態様の分布で放射線を放出すること、および、ｄ）その後、２度目の放射線を、・・・、最初に放出された放射線が白黒光熱写真要素に当たったスポットと重なるように、画像態様に分布する態様で放出することの工程を含んで成るハロゲン化銀含有白黒光熱写真要素を放射線で露光して潜像を形成する方法。」（特許請求の範囲１項）、
ヒ．「１６．ａ）焦点平面に放射線ビームを提供できる放射線光源を提供することであって、前記ビームが２５０μｍ未満の少なくとも１つの次元を有するもの、ｂ）前記放射線光源によって放出される波長を少なくとも含む波長の範囲にスペクトル増感される白黒光熱写真エマルジョンを有する白黒光熱写真要素を提供すること、ｃ）エネルギーを放射線光源から方向づけて、・・・白黒光熱写真要素に衝突させること、および、ｄ）その後、２度目のエネルギーを放射線光源から方向づけて、・・・、２５０μｍ未満の少なくとも１つの次元を有する前記白黒光熱写真要素上に２度目のスポットによって前記白黒写真要素に衝突させることであって、前記放射線光源がダイオードであり、および該ダイオードが高周波数変調によって変調された電流を受容するものであって、該電流が画像データに対応していることの工程を含んで成る光熱写真要素を露光する方法。」（同１６項）、
フ−１．「２４．ａ）放射線ビームを放出する放射線光源を提供して、６００μｍ未満の高さまたは長さの少なくとも１つの次元を有するスポットをターゲット位置に作製すること、ｂ）前記ターゲット位置に前記放射線光源によって放出される放射線に感光する白黒光熱写真用ハロゲン化銀要素を提供すること、ｃ）最初に前記放射線光源から、・・・放射線を放出すること、および、ｄ）その後、２度目の放射線を、・・・最初に放出された放射線が白黒光熱写真要素に当たったスポットと重なるように、画像態様に分布する態様で放出することであって、前記光源がレーザーダイオードであり、および前記ダイオードがａ）画像データに対応する電流とｂ）高周波数変調を受容することからなるハロゲン化銀含有白黒光熱写真要素を放射線で露光して潜像を作製する方法。」（同２４項）、
フ−２．「２５．ハロゲン化銀含有白黒光熱写真要素を・・・露光することであって、・・・前記ダイオードがａ）画像データに対応する電流とｂ）高周波数変調を受容することの工程を含んで成るハロゲン化銀含有白黒光熱写真要素を放射線で露光して・・・潜像を作製する方法。」（同２５項）、
フ−３．「２６．ハロゲン化銀含有白黒光熱写真要素を・・・露光することであって、・・・前記ダイオードがａ）画像データに対応する電流とｂ）高周波数変調を受容することを含んで成るハロゲン化銀含有白黒光熱写真要素に画像形成するする方法。」（同２６項）、
フ−４．「２７．・・・前記白黒光熱写真要素に衝突させることであって、・・・該ダイオードがａ）画像データに対応する電流とｂ）高周波数変調を受容することの工程を含んで成る白黒光熱写真要素を露光する方法。」（同２７項）、
ヘ．「光熱写真技術は、確立された画像形成技術である。光熱写真技術では、感光性媒体を放射線で露光して潜像を形成した後、熱現像する。より好ましい光熱写真媒体の一つは、バインダー、ハロゲン化銀、銀（または他の方法で還元できる感光性を有しない銀発生源）の有機塩、および銀イオン用還元剤を含んで成る。」（９頁１４〜１８行）こと、
ホ．「米国特許第４，４８０，３２５号公報では、光学ディスクと共に用いられるレーザーダイオードのスペクトルのブロード化を引き起こす高周波数変調の使用が論じられている。・・・画像後生物を少なくするためのこの装置の使用は論じられていない。キャノンが取得した別の米国特許（米国特許第４，６６７，２０９号）は、（経線モードそれぞれが、一つのピークに対応する）多経線モードのレーザーダイオードの使用、または多層媒体上へ印刷する時の干渉効果を低減するためのＬＥＤ（発光ダイオード）を定義している。レーザーダイオード内で多経線モードを発生する手段については論じられていない。恐らく、多経線モードを有するレーザーダイオードについて論じられている。低い品質または高い出力のレーザーダイオードは、多経線モードを有している。モードホッピングのような別の課題をもたらすため、このダイオードを使用することが常に便利であるわけではない。これは、あるモードでの光出力が別のモードヘジャンブして、モードホッピング後生物と呼ばれるまた別の種類の課題を引き起こすことを意味する。レーザーダイオードの高周波数変調は、この影響を低減する。・・・
　レーザーダイオードの高周波数変調は、通常のハロゲン化銀フィルムを使用するスリーエム・メディカル・レーザー・イメージャーに適用されている。・・・高周波数変調を用いないと、通常のハロゲン化銀フィルムでも干渉効果は目に見えるであろうと推論される。」（１０頁６〜２７行）こと、
マ．「本発明に使用するハロゲン化銀は、変性せずに用いてよい。しかしながら、硫黄、・・・を含有する化合物、または金、白金、パラジウム、ロジウムもしくはイリジウム等を含有する化合物のような化学増感剤、ハロゲン化錫等のような還元剤、あるいはそれらの組み合わせによって化学的に増感できる。」（１４頁１２〜１６行）こと、
ミ．「実施例１
　光熱写真フィルムの感光性特性についての重なり関数およびその効果の変化を、以下で更に詳細に説明する８１１ｎｍ波長のレーザーダイオードを組み込んだ３ＬＳレーザーセンシトメーターにおいて行った。露光後、光熱写真フィルムを２５０°Ｆで１５秒間現像した。・・・・・
多重露光実験：
　２Ｄレーザー画像形成機（個々で記載する２次元レーザースキャナー）を以下の多重露光装置内で使用した。２Ｄレーザー画像形成機は、速い走査方向用の共鳴検流計と遅い走査方向用の線形検流計から構成された。この画像形成機で使用されたレーザーダイオードは、発光波長が８０７ｎｍであった。・・・・・露光後、光熱写真フィルムを（加熱ドラムと複数のローラーを含んで成る）熱現像機を用いて、２５０°Ｆの温度で現像した。・・・・・。結果は、多重露光により感度の向上を示している。・・・感度向上の度合いが、全ての光熱写真フィルムで音字でないことにも注意すべきである。多少異なる実験において、フィルム１は、多重露光を用いて露光することにより、均一なグレースケールが得られた。単一および多重露光したフィルムについての露光の関数としての現像したフィルムの濃度を図１０にプロットした。結果は、多重露光実験における感度の向上を示している。」（３０頁２０行〜３２頁１６行）こと、
ム．「実施例３
　米国特許３，８３９，０４９号公報に記載の手順により、ハロゲン化銀−ベヘン酸銀ハーフ石けんを調整した。ハロゲン化銀は、合計銀９％を占め、同様にベヘン酸銀は、合計銀９１％を含有していた。ハロゲン化銀は、２％ヨウ化物を含む０．０５５μのヨウ化臭化銀エマルションであった。
上記のハロゲン化銀−ベヘン酸銀乾燥石けん４５５ｇを、トルエン２７ｇ、２−ブタノン１９１８ｇ、およびポリ（ビニルブチラール）［・・・製］４８ｇと共に均質化することにより光熱写真エマルションを得た。均質化した光熱写真エマルション（６９８ｇ）と２−ブタノン６０ｇを、・・・・撹拌しながら１５分置きに以下の成分を添加した。：
　２−（トリブロモメチルスルホン）キノリン　　　　　　３．４２ｇ、
　１，１−ビス（２−ヒドロキシ−３，５−ジメチルフェニル）
　−３，５，５−トリメチルヘキサン　　　　　　　　　　２８．１ｇ、
　５−メチルメルカプトベンズイミダゾール０．５４５ｇを含有する溶液　
　　　　　　　　　　　　　　　　　　　　　　　　　　　４１．１ｇ、
　２−（４−クロロベンゾイル）安息香酸　　　　　　　　６．１２ｇ、
　Ｓ−１（増感染料）　　　　　　　　　　　　　　　　０．１０４ｇ、
　　および
　メタノール　　　　　　　　　　　　　　　　　　　　　３４．３ｇ、
　イシシアネート［デスモドゥール・・・］　　　　　　　２．１４ｇ、
　無水テトラクロロフタル酸　　　　　　　　　　　　　　０．９７ｇ、
　フタラジン　　　　　　　　　　　　　　　　　　　　　２．８８ｇ。
　　・・・・・
　銀層の乾燥被覆重量２３ｇ／ｍ２ およびトップコートの乾燥被覆重量２．４ｇ／ｍ２ となるようにナイフを調整した。」（３３頁５行〜３４頁２４行）こと、
メ．「上記の光熱写真感光体（フィルム５）を、様々な間隔頻度（例えば、０．１６ライン／ｍｍ、・・・）の明暗バーパターンから成る画像パターンを有する画像形成機において多重露光した。」（３５頁１〜４行）こと、が記載されている。
　　
５　対比・判断
（１）特許法第２９条第２項違反について
　甲第５号証の「実施例１」（摘示事項チ）において感光性ハロゲン化銀の塗布銀量を計算で求めると０．０４５ｇ／ｍ２ となる。
　そこで、訂正後の請求項１に係る発明（以下、「本件第１発明」という）と、甲第５号証に記載された発明とを対比すると、両者は、
「支持体上に少なくとも１層の感光性ハロゲン化銀粒子を含む層を有するハロゲン化銀感光材料をレーザー光で露光し画像を形成する方法において、前記ハロゲン化銀感光材料は長鎖脂肪酸銀塩、有機還元剤及び色調剤を含有し、前記感光性ハロゲン化銀粒子の平均粒子サイズが０．１μｍ以下であり、該感光性ハロゲン化銀粒子の塗布銀量が１ｇ／ｍ２ 以下であり、レーザー光での露光がなされ、前記感光材料が現像温度を８０から１４０℃にし、現像時間を３から３０秒にして熱現像されることを特徴とする画像形成方法。」である点では一致するが、
レーザー光について、本件第１発明が、「レーザー光での露光が縦マルチモードのレーザーから発せられたレーザー光を用いてなされ」ることを規定するのに対して、甲第５号証には、レーザー光として、縦マルチモードのレーザー光を使用することが記載されていない点で相違する。
　以下、相違点について検討する。
　甲第１、２号証には、縦マルチモードのレーザー光を感光体の露光に使用すること（ア、ク）によって、シングルモードレーザー放射光と戻り光（反射光）との干渉によって発生する干渉縞に起因する画像のノイズが発生するのを減少させる技術が記載され（イ、エ、キ、ケ）、特に、甲第１号証では、適用対象について、干渉縞を形成させる特性のあるものなら銀塩感光材料等であってもよい旨記載されている（イ、キ）。又甲第３号証にも縦マルチモードに関する記載があり、レーザー光の縦モードをマルチモード化することで戻り光雑音の発生を防ぐことが記載されている（サ）。
　一方、甲第５号証には、実施例を参照すると（チ）、熱現像方式のハロゲン化銀感光材料に対する露光を、シングルモードのレーザー光を用いて行っているが、干渉縞発生の問題に対する認識がないだけでなく、良好な実施結果が得られた旨記載している（ト）。
　干渉縞に基づく画像の濃度ムラ等の画質品位は、当業者であれば、視認によりごく容易に認識し得るにもかかわらず、その旨の記載がないということは、甲第５号証に記載された感光材料には、シングルモードの赤外レーザー光を用いて露光することによって干渉縞が発生し画像に濃度ムラ等が生じるという、本件発明において課題とする点が、存在しないと言わざるを得ない。
　そうであるから、甲第１〜３号証に、縦マルチモードの赤外レーザー光を使用することによる利点が記載されているとしても、それを甲第５号証に記載された発明に組み合わせるべき動機が存在しない。
　甲第４号証には、ハロゲン化銀粒子の粒径が干渉縞の発生に関係すること等が、甲第６号証には、乾式銀感光材料は粒径が小さいため粒状性が良いことが、甲第７号証には、乾式銀塩感光材料において塗布量は画像安定性に関係することが記載されているが、これらには縦マルチモードのレーザーからのレーザー光の採用について何等記載がなく、示唆もない。甲第８号証にも、このようなレーザー光の採用については全く記載がない。
　それゆえ、本件第１発明は、甲第１〜８号証に記載された発明に基づいて当業者が容易に発明をすることができたものとすることはできない。
　本件の請求項２、３に係る発明（以下、「本件第２，３発明」という。）は、本件第１発明の構成をすべて備え、さらに限定を加えるものであるから、上記と同様の理由で、本件第２，３発明も、甲第１〜８号証に記載された発明に基づいて当業者が容易に発明をすることができたものとすることはできない。
　したがって、本件第１〜３発明は、特許法第２９条第２項の規定に違反しない。
　なお、訂正前の請求項３，５の発明は、訂正の結果削除されたので、これらの発明に対する申立人主張については判断する対象が存在しない。
　　　
（２）　特許法第２９条の２違反について
（ａ）本件第１発明について
　「先願明細書」（甲第９号証）の摘示事項（ヒ、フ、ホ）中には、レーザーダイオードの高周波数変調による多経線モードについての記載があるが、該多経線モードが高周波重畳による縦マルチモードのレーザーを意味することは明らかである。そうすると、「先願明細書」には、上記摘示事項（ヒ、フ、ホ）によれば、「支持体上に少なくとも１層の感光性ハロゲン化銀粒子を含む層を有するハロゲン化銀感光材料をレーザー光で露光し画像を形成する方法において、レーザー光での露光が縦マルチモードのレーザーから発せられたレーザー光を用いてなされる画像形成方法。」の発明（以下、「先願発明１」という。）が記載されていると認められる。
　又、摘示事項（ム）は「実施例３」を記載したものであるが、そこに記載の「銀層の乾燥被覆重量２３ｇ／ｍ２ 」について、銀層の塗布銀量（ハロゲン化銀由来）を、塗布用組成物の構成成分比に基づいて算出すると、０．４４ｇ／ｍ２ となる。「実施例１」に記載の「２５０°Ｆ」（摘示事項ミ）は、摂氏に換算すると約１２１℃である。
　上記摘示事項（ミ、ム）によれば、「先願明細書」には「先願発明１」以外に、
「支持体上に少なくとも１層の感光性ハロゲン化銀粒子を含む層を有するハロゲン化銀感光材料をレーザー光で露光し画像を形成する方法において、前記ハロゲン化銀感光材料は長鎖脂肪酸銀塩（ベヘン酸銀）、有機還元剤及び色調剤を含有し、前記感光性ハロゲン化銀粒子の平均粒子サイズが０．１μｍ以下であり、該感光性ハロゲン化銀粒子の塗布銀量が０．４４ｇ／ｍ２程度である、レーザー光での露光がなされ、前記感光材料が現像温度を約１２１℃にし、現像時間を１５秒程度にして熱現像される画像形成方法。」の発明（以下、「先願発明２」という。）が記載されていると認められる。
　そこで、まず本件第１発明と「先願発明１」を対比すると、本件第１発明のハロゲン化銀感光材料は特定の組成であり、銀量が特定されるものであるが、「先願発明１」にはそのことについて記載がない。
　次に、本件第１発明と「先願発明２」を対比すると、両者は感光材料の組成において共通する点もあるが、本件第１発明が縦マルチモードのレーザー光で露光するものであるのに対し、「先願発明２」は多重露光を必須とするものであり縦マルチモードのレーザー光の使用については何等記載がない。
　又「先願明細書」では、「先願発明２」が「先願発明１」に続けて開示されるという文章構成にはなっているが、単に脈絡なく並列的に記載されているだけであるから、「先願発明２」における露光において「先願発明１」で使用されるレーザー光を使用するものが開示されているとすることはできない。
　したがって　、本件第１発明は「先願明細書」に記載の発明と同一のものとすることはできない。
（ｂ）本件第２，３発明について
　本件第２，３発明は、本件第１発明の構成を全て引用した上で、さらに限定を加えるものであるから、上記と同様の理由で、本件第２，３発明は「先願明細書」に記載された発明と同一であるとすることはできない。なお、上記したように訂正前の請求項３，５の発明は、訂正の結果削除されたので、これらの発明に対する申立人主張は判断する対象が存在しない。
　　　　
IV　むすび
　以上のとおりであるから、特許異議申立の理由及び証拠によっては本件の請求項１〜３に係る発明の特許を取り消すことはできない。
　また、他に本件の請求項１〜３に係る発明の特許を取り消すべき理由を発見しない。
　したがって、本件の請求項１〜３に係る発明の特許は、拒絶の査定をしなければならない特許出願に対して付与されたものと認めない。
　よって、結論のとおり決定する。
【異議決定日】
平成１４年５月２９日（２００２．５．２９）
【訂正の要旨】
訂正の要旨　［特許第３０５１６６６号］
　特許第３０５１６６６号発明の明細書を、下記のとおり訂正する。
　訂正事項ａ．
　特許請求の範囲の、【請求項１】〜【請求項５】の記載を、
「【請求項１】　支持体上に少なくとも１層の感光性ハロゲン化銀粒子を含む層を有するハロゲン化銀感光材料をレーザー光で露光し画像を形成する方法において、
　前記ハロゲン化銀感光材料は長鎖脂肪酸銀塩、有機還元剤及び色調剤を含有し、
　前記感光性ハロゲン化銀粒子の平均粒子サイズが０．１μｍ以下であり、　該感光性ハロゲン化銀粒子の塗布銀量が１ｇ／ｍ２以下であり、
　前記長鎖脂肪酸銀塩の塗布量が銀量として０．１以上３ｇ／ｍ２以下であり、
　レーザー光での露光が縦マルチモードのレーザーから発せられたレーザー光を用いてなされ、
　前記感光材料が現像温度を８０から１４０℃にし、現像時間を３から３０秒にして熱現像されることを特徴とする画像形成方法。
　【請求項２】　感光性ハロゲン化銀粒子を含む層に水溶性イリジウム化合物を含有し、このイリジウム化合物の全添加量が、最終的に形成されるハロゲン化銀１モル当たり５×１０−８モル以上であることを特徴とする請求項１に記載の画像形成方法。
　【請求項３】　レーザー光が極大波長が７００ｎｍ以上９００ｎｍ以下の赤〜赤外レーザー光であることを特徴とする請求項１または２に記載の画像形成方法。」
と訂正する。
　訂正事項ｂ．
　段落【０００４】の、
「【課題を解決するための手段】上記課題は、・・・（１）、（３）又は（４）に記載の画像形成方法。」との記載を、明瞭でない記載の釈明を目的として、
「【課題を解決するための手段】
　本発明による画像形成方法は、
支持体上に少なくとも１層の感光性ハロゲン化銀粒子を含む層を有するハロゲン化銀感光材料をレーザー光で露光し画像を形成する方法において、
　前記ハロゲン化銀感光材料は長鏡脂肪酸銀塩、有機還元剤及び色調剤を含有し、
　前記感光性ハロゲン化銀粒子の平均粒子サイズが０．１μｍ以下であり、
　該感光性ハロゲン化銀粒子の塗布銀量が１ｇ／ｍ２以下であり、
　前記長鎖脂肪酸銀塩の塗布量が銀量として０．１以上３ｇ／ｍ２以下であり、
　レーザー光での露光が縦マルチモードのレーザーから発せられたレーザー光を用いてなされ、
　前記感光材料が現像温度を８０から１４０℃にし、現像時間を３から３０秒にして熱現像されることを特徴とするものである。
　なお上記感光性ハロゲン化銀粒子を含む層は、水溶性イリジウム化合物を含有し、このイリジウム化合物の全添加量は、最終的に形成されるハロゲン化銀１モル当たり５×１０−８モル以上であることが望ましい。
　一方、上記レーザー光としては、極大波長が７００ｎｍ以上９００ｎｍ以下の赤〜赤外レーザー光が用いられることが望ましい。」
と訂正する。
　訂正事項ｃ．
　段落【００３６】の、
「熱現像の態様としては、・・・及び遠赤外線で幅射する方式が好ましい。」との記載を、明瞭でない記載の釈明を目的として、
「熱現像の態様としては、熱現像温度としては，８０〜１４０℃が好ましく、１００〜１３０℃がより好ましい。熱現像の時間としては、３秒〜３０秒が好ましい。熱現像の方式としては、ヒートドラムに接触させる方法及び遠赤外線で幅射する方式が好ましい。」
と訂正する。
（５４）【発明の名称】
画像形成方法
（５７）【特許請求の範囲】
　【請求項１】　支持体上に少なくとも１層の感光性ハロゲン化銀粒子を含む層を有するハロゲン化銀感光材料をレーザー光で露光し画像を形成する方法において、
　前記ハロゲン化銀感光材料は長鎖脂肪酸銀塩、有機還元剤及び色調剤を含有し、
　前記感光性ハロゲン化銀粒子の平均粒子サイズが０．１μｍ以下であり、
　該感光性ハロゲン化銀粒子の塗布銀量が１ｇ／ｍ２以下であり、
　前記長鎖脂肪酸銀塩の塗布量が銀量として０．１以上３ｇ／ｍ２以下であり、
　レーザー光での露光が縦マルチモードのレーザーから発せられたレーザー光を用いてなされ、
　前記感光材料が現像温度を８０から１４０℃にし、現像時間を３から３０秒にして熱現像されることを特徴とする画像形成方法。
　【請求項２】　感光性ハロゲン化銀粒子を含む層に水溶性イリジウム化合物を含有し、このイリジウム化合物の全添加量が、最終的に形成されるハロゲン化銀１モル当たり５×１０−８モル以上であることを特徴とする請求項１に記載の画像形成方法。
　【請求項３】　レーザー光が極大波長が７００ｎｍ以上９００ｎｍ以下の赤〜赤外レーザー光であることを特徴とする請求項１または２に記載の画像形成方法。
【発明の詳細な説明】
　【０００１】
　【発明の属する技術分野】
　本発明は干渉縞による濃度ムラがなく処理性と画質のすぐれたハロゲン化銀感光材料の画像形成に関する。
　【０００２】
　【従来の技術】
　従来、レーザー光を用いて露光する感光材料において干渉縞を改良する方法として特公平６−１０７３５号に記載の方法がある。しかしながら、この方法では処理性と画質のすぐれた感材の画像形成時には満足する結果とはならずその他の方法が必要になった。
　【０００３】
　【発明が解決しようとする課題】
　本発明の目的は干渉縞による濃度ムラがなく処理性と画質のすぐれたハロゲン化銀写真感光材料の画像形成法を提供することにある。
　【０００４】
　【課題を解決するための手段】
　本発明による画像形成方法は、
　支持体上に少なくとも１層の感光性ハロゲン化銀粒子を含む層を有するハロゲン化銀感光材料をレーザー光で露光し画像を形成する方法において、
　前記ハロゲン化銀感光材料は長鎖脂肪酸銀塩、有機還元剤及び色調剤を含有し、
　前記感光性ハロゲン化銀粒子の平均粒子サイズが０．１μｍ以下であり、
　該感光性ハロゲン化銀粒子の塗布銀量が１ｇ／ｍ２以下であり、
　前記長鎖脂肪酸銀塩の塗布量が銀量として０．１以上３ｇ／ｍ２以下であり、
　レーザー光での露光が縦マルチモードのレーザーから発せられたレーザー光を用いてなされ、
　前記感光材料が現像温度を８０から１４０℃にし、現像時間を３から３０秒にして熱現像されることを特徴とするものである。
　なお上記感光性ハロゲン化銀粒子を含む層は、水溶性イリジウム化合物を含有し、このイリジウム化合物の全添加量が、最終的に形成されるハロゲン化銀１モル当たり５×１０−８モル以上であることが望ましい。
　一方、上記レーザー光としては、極大波長が７００ｎｍ以上９００ｎｍ以下の赤〜赤外レーザー光が用いられることが望ましい。
　【０００５】
　【発明の実施の形態】
　以下、本発明を詳細に説明する。
　本発明の感光性ハロゲン化銀粒子の平均粒子サイズは０．０００１μｍ以上０．２μｍ以下が好ましく、０．０００１μｍ以上０．１μｍ以下であることがより好ましく、０．００１μｍ以上０．１μｍ以下であることが更に好ましい。本発明のハロゲン化銀粒子の塗布銀量は、１ｇ／ｍ２以下であることが好ましく、さらには０．２ｇ／ｍ２以下であることが好ましい。下限としては好ましくは０．００５ｇ／ｍ２以上である。
　【０００６】
　本発明で使う縦マルチモードとはレーザー光のスペクトル数が複数個あるモードである。このモードは例えば特開昭５９−１３０４９４号に記載されている高周波重畳による方法の他例えばＳＯＮＹ社のＤＡＴＡ　Ｂ００Ｋ　１９９２　レーザーダイオード，三菱電機（株）’９３データブックの中に記載されている縦マルチモードが使用できる。
　【０００７】
　レーザー光の波長はいかなるものでもよいが、好ましくは極大波長が７００ｎｍ以上９００ｎｍ以下の赤〜赤外レーザーが好ましい。
　【０００８】
　本発明の感光材料は、好ましくは該感光性ハロゲン化銀乳剤が赤〜赤外域に分光増感される。本発明において感光性乳剤層に該７００ｎｍ以上の赤〜赤外域に極大分光感度をもたせるには下記一般式（Ｉａ）、（Ｉｂ）、又は（Ｉｃ）で示される増感色素を用いるとよい。
　【０００９】
　【化１】
　【００１０】
　【化２】
　【００１１】
　【化３】
　【００１２】
　まず一般式（Ｉａ）及び（Ｉｃ）について説明する。式中、Ｚ５、Ｚ６は５または６員の含窒素複素環を形成するのに必要な原子群を表わす。Ｑ５は５、６または７員環を形成するのに必要な原子群を表わす。Ｒ４、Ｒ５はアルキル基を表わす。Ｌ３２、Ｌ３３、Ｌ３４、Ｌ３５、Ｌ３６、Ｌ３７、Ｌ３８、Ｌ３９、Ｌ４０はメチン基または置換メチン基を表わす。また他のメチン基と環を形成してもよく、或いは助色団と環を形成してもよい。ｎ８、ｎ９は０または１を表わす。Ｍ５は電荷中和対イオンを表わし、ｍ５は分子内の電荷を中和させるために必要な０以上の数である。
　【００１３】
　次に一般式（Ｉｂ）について説明する。式中Ｒ１及びＲ２は各々同一であっても異なってもよく、それぞれアルキル基を表わす。Ｒ３は水素原子、低級アルキル基、低級アルコキシ基、フェニル基、ベンジル基またはフェネチル基を表わす。Ｌ１、Ｌ２、Ｌ３、Ｌ４はメチン基または置換メチン基を表わし、Ｌ２とＬ３は互いに連結して環を形成していてもよい。Ｖは水素原子、低級アルキル基、アルコキシ基、アルキルチオ基、ハロゲン原子又は置換アルキル基を表わす。Ｚ１は５員又は６員の含窒素複素環を完成するに必要な非金属原子群を表わす。Ｘ１は酸アニオンを表わす。ｍ、ｐおよびｑはそれぞれ独立に１又は２を表わす。但し色素が分子内塩を形成するときはｑは１である。
　【００１４】
　一般式（Ｉａ）、（Ｉｂ）及び（Ｉｃ）で表わされる化合物の具体例としては、特開平７−１３２８９号の化合物例Ａ−１〜Ａ−１４、Ｂ１〜Ｂ２５及び同号の化Ｎｏ．１３として記載してある化合物を挙げる事ができる。
　【００１５】
　一般式（Ｉａ）及び（Ｉｃ）で表わされる化合物は下記の文献に記載の方法に基づいて合成することができる。ジュルナール・オルガニチェスコイ・ヒミー（Ｚｈ．Ｏｒｇ．Ｋｈｉｍ．）第１７巻第１号第１６７〜１６９頁（１９８１年）、第１５巻第２号第４００〜４０７頁（１９７９年）、第１４巻第１０号第２２１４〜２２２１頁（１９７８年）、第１３巻第１１号第２４４０〜２４４３頁（１９７７年）、第１９巻第１０号第２１３４〜２１４２頁（１９８３年）、ウクラインスキー・ヒミチェスキー・ジュルナール（Ｕｋｒ．Ｋｈｉｍ．Ｚｈ．）第４０巻第６号第６２５〜６２９頁（１９７４年）、ヒミヤ・ゲテロチクリチェスキフ・ソエディネーニー（Ｋｈｉｍ．Ｇｅｔｅｒｏｔｓｉｋｌ．Ｓｏｅｄｉｎ．）第２号第１７５〜１７８頁（１９７６年）、露国特許４２０６４３号、同３４１８２３号、特開昭５９−２１７７６１号、米国特許４３３４０００号、同３６７１６４８号、同３６２３８８１号、同３５７３９２１号、欧州特許２８８２６１Ａ１号、同１０２７８１Ａ２号、特公昭４９−４６９３０号。上記一般式（Ｉｂ）で表わされる化合物は特開昭５９−１９２２４２号および米国特許４，９７５，３６２号に記載された方法を参考にして合成することができる。
　【００１６】
　これらの増感色素は単独に用いてもよいが、それらの組合せを用いてもよく、増感色素の組合せは特に、強色増感の目的でしばしば用いられる。増感色素とともに、それ自身分光増感作用をもたない色素あるいは可視光を実質的に吸収しない物質であって、強色増感を示す物質を乳剤中に含んでもよい。有用な増感色素、強色増感を示す色素の組合せ及び強色増感を示す物質はリサーチ・ディスクロージャ（Ｒｅｓｅａｒｃｈ　Ｄｉｓｃｌｏｓｕｒｅ）１７６巻１７６４３（１９７８年１２月発行）第２３頁ＩＶのＪ項、あるいは特公昭４９−２５５００、同４３−４９３３、特開昭５９−１９０３２、同５９−１９２２４２、特開平３−１５０４９、特開昭６２−１２３４５４に記載されている。本発明の７００ｎｍ以上の増感色素の含有量はハロゲン化銀１モル当り１０−７モルないし１×１０−２モル、特に１０−６モルないし５×１０−３モルの範囲で用いられる。
　【００１７】
　本発明に用いられる感光性ハロゲン化銀乳剤は、塩化銀、臭化銀、沃臭化銀、塩臭化銀、塩沃臭化銀のいづれのハロゲン組成でもかまわない。沃化銀の含量は２モル％以下、好ましくは１モル％以下がよい。本発明に用いられるハロゲン化銀粒子の平均粒子サイズは０．２μｍ以下であり、これらは乳剤製造時の温度、ｐＡｇ、ｐＨ、添加流速、各種添加剤によって制御される。本発明に用いられるハロゲン化銀粒子の形状は、立方体、八面体、十四面体、板状体、球状体のいずれでもよく、これらの各種形状の混合したものであってもよいが、立方体、１４面体、平板状粒子が好ましい。ハロゲン化銀粒子は、単分散（分散係数１５％以下）が好ましく、内部と表層とが異なるハロゲン組成を有する、いわゆるコア／シェル型構造を有しても良い。
　【００１８】
　本発明には水溶性イリジウム化合物を用いることができる。例えば、ハロゲン化イリジウム（ＩＩＩ）化合物、またハロゲン化イリジウム（ＩＶ）化合物、またイリジウム錯塩で配位子としてハロゲン、アミン類、オキザラト等を持つもの、例えばヘキサクロロイリジウム（ＩＩＩ）あるいは（ＩＶ）錯塩、ヘキサアンミンイリジウム（ＩＩＩ）あるいは（ＩＶ）錯塩、トリオキザラトイリジウム（ＩＩＩ）あるいは（ＩＶ）錯塩などが挙げられる。本発明においては、これらの化合物の中からＩＩＩ価のものとＩＶ価のものを任意に組合せて用いることができる。これらのイリジウム化合物は水あるいは適当な溶媒に溶解して用いられるが、イリジウム化合物の溶液を安定化させるために一般によく行われる方法、即ちハロゲン化水素水溶液（例えば塩酸、臭酸、フッ酸等）、あるいはハロゲン化アルカリ（例えばＫＣｌ、ＮａＣｌ、ＫＢｒ、ＮａＢｒ等）を添加する方法を用いることができる。水溶性イリジウムを用いる代わりに、ハロゲン化銀粒子調製時にあらかじめイリジウムをドープしてある別のハロゲン化銀粒子を添加して溶解させることも可能である。本発明に係わるイリジウム化合物の全添加量は、最終的に形成されるハロゲン化銀１モル当たり１０−８モル以上であり、好ましくは１×１０−８〜１×１０−５モル、最も好ましくは５×１０−８〜５×１０−６モルである。これらの化合物の添加は、ハロゲン化銀乳剤の製造時及び、乳剤を塗布する前の各段階において適宜行なうことができるが、特に、粒子形成時に添加し、ハロゲン化銀粒子中に組み込まれることが好ましい。またイリジウム化合物以外のＶＩＩＩ属原子を含む化合物とイリジウム化合物を併用しても良い。
　【００１９】
　本発明を用いて作られた感光材料には、親水性コロイド層にフィルター染料として、あるいはイラジェーション防止その他種々の目的で水溶性染料を含有している。このような染料には、オキソノール染料、ヘミオキソノール染料、スチリル染料、メロシアニン染料、シアニン染料及びアゾ染料が包含される。なかでもオキソノール染料；ヘミオキソノール染料、シアニン染料及びメロシアニン染料が有用である。
　【００２０】
　本発明に使用できるアンチハレーション用染料としては、特開昭６２−３２５０号および特開平２−２５９７５３号に記載のインドアニリン染料、特開平１−２５３７３４号記載のインドアニリン錯体染料、特開平１−２２７１４８号および特開平３−９３４６号記載のオキソノール染料、特開平１−１４７５３９号、同２−５０４１号、同２−１０８０４０号、同２−１８７７５１号、同１−２９７６４７号、同１−２８０７５０号、同３−２３５９４０号、同４−４５４３８号およびＥＰ２８８０７６号記載のシアニン染料、および特開平１−２５３７３６号記載のメロシアニン染料等を挙げることができる。
　【００２１】
　本発明に使用される現像処理としては処理液が５２０ｃｃ／ｍ２以下であることが好ましい。さらに好ましくは２５０ｃｃ／ｍ２以下である。特に好ましくは実質的に処理液を使わない処理である。処理液が非常に少ないが実質的に使わない系は環境にやさしく、有用である。しかしその処理に耐える感光材料としては上記のように感光性粒子の銀量が少ないことが好ましい。しかしながら感光性粒子の銀量を下げるということは感光素子の個数を減らすことになり画質即ち粒状性を損なうことになる。
　【００２２】
　本発明の感材中には、ハロゲン化銀粒子とともに、長鎖脂肪酸銀、有機還元剤、色調剤等を存在せしめることにより、処理液を使用せず、熱現像を特徴とする感光材料とすることが好ましい。詳しく説明するとこのような熱現像感光材料は、還元可能な銀源としての長鎖の脂肪族酸銀塩、触媒活性量の光触媒としてのハロゲン化銀粒子、銀の色調を制御する色調剤及び有機還元剤を通常（有機）バインダーマトリックス中に分散した状態で含有している。熱現像感光材料は常温で安定であるが、露光後高温（例えば、８０℃以上）に加熱した場合に還元可能な銀源（酸化剤として機能する）と有機還元剤との間の酸化還元反応を通じて銀を生成する。この酸化還元反応は露光で発生した潜像の触媒作用によって促進される。露光領域中の長鎖脂肪酸銀塩の反応によって生成した銀は黒色画像を提供し、これは非露光領域と対照をなし、画像の形成がなされる。
　【００２３】
　このような熱現像処理法を用いて写真画像を形成する熱現像感光材料は、例えば米国特許第３１５２９０４号、３４５７０７５号、及びＤ．モーガン（Ｍｏｒｇａｎ）とＢ．シェリー（Ｓｈｅｌｙ）による「熱によって処理される銀システム（Ｔｈｅｍａｌｌｙ　Ｐｒｏｃｅｓｓｅｄ　Ｓｉｌｖｅｒ　Ｓｙｓｔｅｍｓ）」（イメージング・プロセッシーズ・アンド・マテリアルズ（Ｉｍａｇｉｎｇ　Ｐｒｏｃｅｓｓｅｓ　ａｎｄ　Ｍａｔｅｒｉａｌｓ　）Ｎｅｂｌｅｔｔｅ　第８版、スタージ（Ｓｔｕｒｇｅ）、Ｖ．ウォールワース（Ｗａｌｗｏｒｔｈ）、Ａ．シェップ（Ｓｈｅｐｐ）編集、第２頁、１９６９年）に開示されている。
　【００２４】
　本発明に使える長鎖脂肪酸銀としては炭素数８〜２６までの末端にカルボキシル基をもつ脂肪酸の銀塩がある。例えば、没食子酸、ベヘン酸、ステアリン酸、パルミチン酸、ラウリン酸、シュウ酸等の銀塩が挙げられ、べヘン酸銀塩及びステアリン酸銀塩が好ましい。その他以下に記載した化合物が用いられる。米国特許第３，４５７，０７５号、同３，８３９，０４９号、同３，４５８，５４４号、同２，９１０，３７７号、同３，７００，４５８号、同３，７６１，２７３号、同３，７０６，５６５号、同３，７０６，５６４号、同３，７１３，８３３号、英国特許第１，３４７，３５０号、同１，４０５，８６７号、同１，３６２，９７０号、同１，３５４，１８６号、特開昭４９−９４６１９号、同５３−３１６１１号、同５０−３２９２６号、同５０−１７２１６号、特公昭４３−４９２４号、同４３−４９２１号。長鎖脂肪酸銀塩は銀量として０．１〜３ｇ／ｍ２使用するのが好ましく、０．５〜２ｇ／ｍ２使用するのがより好ましい。
　【００２５】
　本発明に使われる有機還元剤としては例えば特開昭４６−６０７４号、特公昭５３−２３２３号、同５１−３５８５１号、同５３−９７３５号、特開昭５１−５１９３３号、同５２−８４７２７号、同５０−３６１１０号、同５０−１１６０２３号などに記載の化合物がある。
　【００２６】
　また、好適な還元剤の例は、米国特許第３７７０４４８号、３７７３５１２号、３５９３８６３号、及び調査報告（Ｒｅｓｅａｒｃｈ　Ｄｉｓｃｌｏｓｕｒｅ）第１７０２９及び２９９６３にも記載されており、次のものがある：アミノヒドロキシシクロアルケノン化合物（例えば、２−ヒドロキシ−ピペリジノ−２−シクロヘキセノン）；現像剤の前駆体としてアミノリダクトン類（ｒｅｄｕｃｔｏｎｅｓ）エステル（例えば、ピペリジノヘキソースリダクトンモノアセテート）；Ｎ−ヒドロキシ尿素誘導体（例えば、Ｎ−ｐ−メチルフェニル−Ｎ−ヒドロキシ尿素）；アルデヒド又はケトンのヒドラゾン類（例えば、アントラセンアルデヒドフェニルヒドラゾン）；ホスファーアミドフェノール類；ホスファーアミドアニリン類；ポリヒドロキシベンゼン類（例えば、ヒドロキノン、ｔ−ブチル−ヒドロキノン、イソプロピルヒドロキノン及び（２，５−ジヒドロキシ−フェニル）メチルスルホン）；スルフヒドロキサム酸類（例えば、ベンゼンスルフヒドロキサム酸）；スルホンアミドアニリン類（例えば、４−（Ｎ−メタンスルホンアミド）アニリン）；２−テトラゾリルチオヒドロキノン類（例えば、２−メチル−５−（１−フェニル−５−テトラゾリルチオ）ヒドロキノン）；テトラヒドロキノキサリン類（例えば、１，２，３，４−テトラヒドロキノキサリン）；アミドオキシン類；アジン類（例えば、脂肪族カルボン酸アリールヒドラザイド類とアスコルビン酸の組み合わせ）；ポリヒドロキシベンゼンとヒドロキシルアミンの組み合わせ、リダクトン及び／又はヒドラジン；ヒドロキサン酸類；アジン類とスルホンアミドフェノール類の組み合わせ；α−シアノフェニル酢酸誘導体；ビス−β−ナフトールと１，３−ジヒドロキシベンゼン誘導体の組み合わせ；５−ピラゾロン類；スルホンアミドフェノール還元剤；２−フェニリンダン（ｐｈｅｎｙｌｉｎｄａｎｅ）−１，３−ジオン等；クロマン；１，４−ジヒドロピリジン類（例えば、２，６−ジメトキシ−３，５−ジカルボエトキシ−１，４−ジヒドロピリジン）；ビスフェノール類（例えば、ビス（２−ヒドロキシ−３−ｔ−ブチル−５−メチルフェニル）メタン、ビス（６−ヒドロキシ−ｍ−トリ）メントール（ｍｅｓｉｔｏｌ）、２，２−ビス（４−ヒドロキシ−３−メチルフェニル）プロパン、４，４−エチリデン−ビス（２−ｔ−ブチル−６−メチル）フェノール）、紫外線感応性アスコルビン酸誘導体及び３−ピラゾリドン類。好ましい還元剤は一般式（Ａ）のヒンダードフェノールである：
　【００２７】
　【化４】
　【００２８】
　ここで；Ｒは水素原子、又は炭素原子数１〜１０のアルキル基（例えば、−Ｃ４Ｈ９、２，４，４−トリメチルペンチル）を表し、Ｒ５及びＲ６は炭素原子数１〜５のアルキル基（例えば、メチル、エチル、ｔ−ブチル）を表す。
　【００２９】
　また本発明に使われる色調剤としては例えば特開昭４６−６０７７号、同４９−９１２１５号、同５０−２５２４号、同５２−３３７２２号、特公昭５２−５８４５号などに記載の化合物がある。
　【００３０】
　また、好適な色調剤の例は調査報告第１７０２９号にも開示されており、次のものがある：イミド類（例えば、フタルイミド）；環状イミド類、ピラゾリン−５−オン類、及びキナゾリノン（例えば、スクシンイミド、３−フェニル−２−ピラゾリン−５−オン、１−フェニルウラゾール、キナゾリン及び２，４−チアゾリジンジオン）；ナフタールイミド類（例えば、Ｎ−ヒドロキシ−１，８−ナフタールイミド）；コバルト錯体（例えば、コバルトのヘキサミントリフルオロアセテート）、メルカプタン類（例えば、３−メルカプト−１，２，４−トリアゾール）；Ｎ−（アミノメチル）アリールジカルボキシイミド類（例えば、Ｎ−（ジメチルアミノメチル）フタルイミド）；ブロックされたピラゾール類、イソチウロニウム（ｉｓｏｔｈｉｕｒｏｎｉｕｍ）誘導体及びある種の光漂白剤の組み合わせ（例えば、Ｎ，Ｎ’ヘキサメチレン（１−カルバモイル−３，５−ジメチルピラゾール）、１，８−（３，６−ジオキサオクタン）ビス（イソチウロニウムトリフルオロアセテート）、及び２−（トリブロモメチルスルホニル）ベンゾチアゾールの組み合わせ）；メロシアニン染料（例えば、３−エチル−５−（（３−エチル−２−ベンゾチアゾリニリデン（ｂｅｎｚｏｔｈｉａｚｏｌｉｎｙｌｉｄｅｎｅ））−１−メチルエチリデン）−２−チオ−２，４−オキサゾリジンジオン（ｏｘａｚｏｌｉｄｉｎｅｄｉｏｎｅ））；フタラジノン、フタラジノン誘導体又はこれらの誘導体の金属塩（例えば、４−（１−ナフチル）フタラジノン、６−クロロフタラジノン、５，７−ジメチルオキシフタラジノン、及び２，３−ジヒドロ−１，４−フタラジンジオン）；フタラゾン；フタラジノンとスルフィン酸誘導体の組み合わせ（例えば、６−クロロフタラジノン＋ベンゼンスルフィン酸ナトリウム又は８−メチルフタラジノン＋ｐ−トリスルホン酸ナトリウム）；フタラジンとフタル酸の組み合わせ；フタラジン（フタラジンの付加物を含む）とマレイン酸無水物、及びフタル酸、２，３−ナフタレンジカルボン酸又はｏ−フェニレン酸誘導体及びその無水物（例えば、フタル酸、４−メチルフタル酸、４−ニトロフタル酸及びテトラクロロフタル酸無水物）から選択される少なくとも１つの化合物との組み合わせ；キナゾリンジオン類、ベンズオキサジン、ナルトキサジン誘導体；ベンズオキサジン−２，４−ジオン類（例えば、１，３−ベンズオキサジン−２，４−ジオン）；ピリミジン類及び不斉−トリアジン類（例えば、２，４−ジヒドロキシピリミジン）、及びテトラアザペンタレン誘導体（例えば、３，６−ジメロカプト−１，４−ジフェニル−１Ｈ、４Ｈ−２，３ａ，５，６ａ−テトラアザペンタレン。好ましい色調剤はフタラゾン及びフタラジン：
　【００３１】
　【化５】
　【００３２】
である。
　【００３３】
　有機還元剤または色調剤を固体微粒子状態にするには所望により適当な溶媒（水、アルコールなど）を用い、分散剤の存在下で公知の微細化手段（例えば、ボールミル、振動ボールミル、遊星ボールミル、サンドミル、コロイドミル、ジェットミル、ローラーミル）を用いて機械的に調製することができる。また、上記化合物の微粒子は、分散用界面活性剤を用いて、上記化合物を適当な溶媒中で溶解させた後、上記化合物の貧溶媒に添加して微粒子を析出させる方法や、ｐＨをコントロールさせることによってまず上記化合物を溶解させ、その後ｐＨを変化させて微粒子化する方法などを利用して得ることができる。上記化合物を含有してなる層は、このようにして得た上記化合物の微粒子を適当なバインダー中に分散させることによってほぼ均一な粒子の固体分散物として調製した後、これを所望の支持体上に塗設することによって設けることができる。
　【００３４】
　好適なバインダーは透明又は半透明で、一般に無色であり、天然ポリマー合成樹脂やポリマー及びコポリマー、その他フィルムを形成する媒体、例えば：ゼラチン、アラビアゴム、ポリ（ビニルアルコール）、ヒドロキシエチルセルロース、セルロースアセテート、セルロースアセテートブチレート、ポリ（ビニルピロリドン）、カゼイン、デンプン、ポリ（アクリル酸）、ポリ（メチルメタクリル酸）、ポリ（塩化ビニル）、ポリ（メタクリル酸）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類がある。バインダーは水又は有機溶媒またはエマルションから被覆形成してもよい。
　【００３５】
　固体分散中の上記化合物の微粒子は、平均粒子径１０μ以下であることが好ましく更に好ましくは０．０１μｍ〜６μｍであることが好ましい。
　【００３６】
　熱現像の態様としては、熱現像温度としては，８０〜１４０℃が好ましく、１００〜１３０℃がより好ましい。熱現像の時間としては、３秒〜３０秒が好ましい。熱現像の方式としては、ヒートドラムに接触させる方法及び遠赤外線で輻射する方式が好ましい。
　【００３７】
　本発明の感光材料に用いられる各種添加剤等については特に制限は無く例えば、以下の該当箇所に記載のものを用いる事が出来る。
　　　　　　　項目　　　　　　　　　　　　　　　　該当箇所
１）ハロゲン化銀乳剤とその製法　特開平２−６８５３９号公報第８頁右下欄下から６行目から同第１０頁右上欄１２行目、同３−２４５３７号公報第２頁右下欄１０行目ないし第６頁右上欄１行目、同第１０頁左上欄１６行目ないし第１１頁左下欄１９行目、特開平４−７４４２号。
２）化学増感方法　　　　　　　　特開平２−６８５３９号公報第１０頁右上欄１３行目から同左上欄１６行目、特開平５−３１３２８２号。
３）カブリ防止剤、安定剤　　　　特開平２−６８５３９号公報第１０頁左下欄１７行目から同第１１頁左上欄７行目及び同第３頁左下欄２行目から同第４頁左下欄。
４）色調改良剤　　　　　　　　　特開昭６２−２７６５３９号公報第２頁左下欄７行目から同第１０頁左下欄２０行目、特開平３−９４２４９号公報第６頁左下欄１５行目から第１１頁右上欄１９行目。
５）分光増感色素　　　　　　　　特開平２−６８５３９号公報第４頁右下欄４行目から同第８頁右下欄。
６）界面活性剤、帯電防止剤　　　特開平２−６８５３９号公報第１１頁左上欄１４行目から同第１２頁左上欄９行目。
７）マット剤、滑り剤、可塑剤　　特開平２−６８５３９号公報第１２頁左上欄１０行目から同右上欄１０行目、同第１４頁左下欄１０行目から同右下欄１行目。
８）親水性コロイド　　　　　　　特開平２−６８５３９号公報第１２頁右上欄１１行目から同左下欄１６行目。
９）硬膜剤　　　　　　　　　　　特開平２−６８５３９号公報第１２頁左下欄１７行目から同第１３頁右上欄６行目。
１０）支持体　　　　　　　　　　特開平２−６８５３９号公報第１３頁右上欄７行目から２０行目。
１１）クロスオーバーカット法　　特開平２−２６４９４４号公報第４頁右上欄２０行目から同第１４頁右上欄。
１２）染料、媒染剤　　　　　　　特開平２−６８５３９号公報第１３頁左下欄１行目から同第１４頁左下欄９行目。同３−２４５３７号公報第１４頁左下欄から同第１６頁右下欄。
１３）ポリヒドロキシベンゼン類　特開平３−３９９４８号公報第１１頁左上欄から同第１２頁左下欄、ＥＰ特許第４５２７７２Ａ号公報。
１４）層構成　　　　　　　　　　特開平３−１９８０４１号公報。
　【００３８】
　以下に本発明の好ましい実施態様を記載する。
（６）本発明の感光性ハロゲン化銀粒子の平均粒子サイズが０．０００１μｍ以上０．２μｍ以下である前記（１）〜（５）いずれか１項に記載の画像形成方法。
（７）本発明の感光性ハロゲン化銀粒子の平均粒子サイズが、０．０００１μｍ以上０．１μｍ以下である前記（１）〜（５）いずれか１項にに記載の画像形成方法。
（８）本発明の感光性ハロゲン化銀粒子の平均粒子サイズが、０．００１μｍ以上０．１μｍ以下である前記（１）〜（５）いずれか１項にに記載の画像形成方法。
（９）本発明のハロゲン化銀粒子の銀量が、０．００５ｇ／ｍ２以上１ｇ／ｍ２以下である前記（１）〜（８）いずれか１項にに記載の画像形成方法。
（１０）本発明のハロゲン化銀粒子の銀量は、０．００５ｇ／ｍ２以上０．２ｇ／ｍ２以下である前記（１）〜（８）いずれか１項にに記載の画像形成方法。
（１１）本発明の感光材料の感光性ハロゲン化銀乳剤が赤〜赤外域に分光増感されている前記（１）〜（１１）いずれか１項にに記載の画像形成方法。
（１２）感光性乳剤層に前記一般式（Ｉａ）、（Ｉｂ）、又は（Ｉｃ）で示される増感色素を用いる前記（１）〜（１１）いずれか１項にに記載の画像形成方法。
　【００３９】
　以下、本発明を実施例によって具体的に説明するが、本発明はこれらに限定されるものではない。
　【００４０】
　【実施例】
　実施例１
１．感光性ハロゲン化銀乳剤１、１Ａの調製
　ゼラチン２０ｇを蒸留水８００ｍｌに添加し、３５℃にて溶解後、クエン酸でｐＨを３．８に調節し、塩化ナトリウムを２．８ｇ、Ｎ，Ｎ−ジメチルイミダゾリン−２−チオン（１％水溶液）０．２ｍｌを添加した。硝酸銀１００ｇを蒸留水３１４ｍｌに溶解した液と塩化ナトリウム３６．２ｇ、Ｋ２ＩｒＣｌ６を完成ハロゲン化銀１モルあたり１０−６モルとなる量を蒸留水３１４ｍｌに溶解した液とを３０℃の条件下で１０分間で前記の液に添加混合した。
　【００４１】
　その２分後に、更に硝酸銀６０ｇを蒸留水１８６ｍｌに溶解した液と塩化ナトリウム２１．５ｇを蒸留水１８６ｍｌに溶解した液とを４０℃の条件下で９分３０秒かけて混合添加し、これを芯部とした。引き続き、硝酸銀４０ｇを蒸留水１２７ｍｌに溶解した液と塩化ナトリウム１１．９ｇ、臭化カリウム５．７ｇ及びＫ４Ｆｅ（ＣＮ）６・３Ｈ２Ｏを完成ハロゲン化銀１モルあたり１×１０−５モルとなる量を蒸留水１２７ｍｌに溶解した液とを４０℃の条件下でさらに６分３０秒かけて添加混合して、殻部とした。（乳剤１）
　【００４２】
　得られた乳剤を電子顕微鏡にて観察したところ、投影面積円相当直径０．１５μｍの粒子サイズで粒子サイズの変動係数として１０％の値を有する立方体粒子からなる乳剤であった。
　【００４３】
　この乳剤を脱塩処理後、ゼラチン１００ｇ、プロキセル（ＩＣＩ社製）１００ｍｇ、フェノキシエタノール１．７ｇおよび核酸０．１５ｇを加え、ｐＨ６．２、塩化ナトリウムにてｐＡｇ７．７に合わせて、次の手順で化学増感を６０℃にて行った。まずチオスルホン酸ナトリウム４３ｍｇを加え、５分後にチオ硫酸ナトリウム８．７ｍｇ、さらに５分後に塩化金酸１８．８ｍｇを加えて、その後６０分間熟成し、４−ヒドロキシ−６−メチル−１，３，３ａ，７−テトラザインデン０．３８ｇを加えながら急冷固化して乳剤１Ａとした。
　【００４４】
２．感光性ハロゲン化銀乳剤２〜４、２Ａ〜４Ａの調製
　乳剤１、１Ａと同様に但し成長での温度を変えて粒子を形成した。
３．塗布試料の作成
　Ａ層：
　　ゼラチンとして　　　　　　　　　　　　　　　　　　　　　１ｇ／ｍ２
　　Ｉ−１　　　　　　　　　　　　　　　　　　　　　　　２０ｍｇ／ｍ２
Ｉ−１）染料分散物の調製
　染料２．５ｇ、界面活性剤（商品名：トリトンＸ−２００、Ｒｏｈｍ　＆　Ｈａｓｓ　社製）の４．３％水溶液１０．３ｇ及び水５０．５ｇをあらかじめ攪拌混合し、直径０．８ｍｍから１．２ｍｍのジルコニアビーズ４０ｃｃの入ったアイガーモーターミル（Ｍ−５０、アイガージャパン社製）に入れて回転数５０００ｒ．ｐ．ｍ．にて分散し、粒子サイズ１μｍ以下の染料の微結晶分散物を得た。得られた染料の微結晶分散物５０ｇ、ゼラチン１．８ｇ及び水１３．３ｇを、４０℃にて攪拌混合し、本発明の写真材料の調製に供した。
　【００４５】
　【化６】
　【００４６】
　Ｂ層：感光性層
　乳剤１Ａにハロゲン化銀１モルあたり、下記の薬品を添加して、乳剤塗布液とした。
イ．分光増感色素〔１〕　　　　　　　　　　　　　　　　７．３×１０−５モル
ロ．強色増感剤〔２〕　　　　　　　　　　　　　　　　　　　　０．４２ｇ
ハ．ポリアクリルアミド（分子量４万）　　　　　　　　　　　　　９．２ｇ
ニ．トリメチロールプロパン　　　　　　　　　　　　　　　　　　１．４ｇ
ホ．ポリ（エチルアクリレート／アクリル酸＝９５／５）のラテックス
　　　　　　　　　　　　　　　　　　　　　　　　　　　　　　　　２０ｇ
分光増感色素〔１〕
　【００４７】
　【化７】
　【００４８】
強色増感剤〔２〕
　【００４９】
　【化８】
　【００５０】
ヘ．化合物〔３〕　　　　　　　　　　　　　　　　　　　　　　０．３８ｇ
　【００５１】
　【化９】
　【００５２】
ト．化合物〔４〕　　　　　　　　　　　　　　　　　　　　　０．０８５ｇ
　【００５３】
　【化１０】
　【００５４】
Ｃ層：表面保護層
　容器を４０℃に加温し、下記に示す薬品を加えて塗布液とした。
　イ．ゼラチン　　　　　　　　　　　　　　　　　　　　　　　　　１００ｇ
　ロ．ポリアクリルアミド（分子量４万）　　　　　　　　　　　　　８．７ｇ
　ハ．ポリスチレンスルホン酸ナトリウム（分子量６０万）　　　　　０．８ｇ
　ニ．ポリメチルメタクリレート微粒子（平均粒子サイズ２．５μｍ）２．７ｇ
　ホ．ポリアクリル酸ナトリウム　　　　　　　　　　　　　　　　　２．６ｇ
　へ．ｔ−オクチルフェノキシエトキシエタンスルホン酸ナトリウム
　　　　　　　　　　　　　　　　　　　　　　　　　　　　　　　　１．６ｇ
　ト．Ｃ１６Ｈ３３Ｏ−（ＣＨ２ＣＨ２Ｏ）１０−Ｈ　　　　　　　　３．６ｇ
　チ．Ｃ８Ｆ１７ＳＯ３Ｋ　　　　　　　　　　　　　　　　　　　１７６ｍｇ
　リ．Ｃ８Ｆ１７ＳＯ２Ｎ（Ｃ３Ｈ７）（ＣＨ２ＣＨ２Ｏ）４（ＣＨ２）４−ＳＯ３Ｎａ
　　　　　　　　　　　　　　　　　　　　　　　　　　　　　　　　　８ｍｇ
　ヌ．ＮａＯＨ　　　　　　　　　　　　　　　　　　　　　　　　　０．２ｇ
　ル．メタノール　　　　　　　　　　　　　　　　　　　　　　　　８３ｃｃ
　ヲ．１，２−ビス（ビニルスルホニルアセトアミド）エタン
　　　　　　　　　　　　　　　　　　　　　　　　乳剤層と表面保護層の総ゼラチン量に対して、２，５重量％になるように調製。
　ワ．化合物〔５〕　　　　　　　　　　　　　　　　　　　　　　　５６ｍｇ
　【００５５】
　【化１１】
　【００５６】
４．バッキング層塗布液の調製
容器を４０℃に加温し、下記に示す薬品を加えて、バック層塗布液とした。
　イ．ゼラチン量　　　　　　　　　　　　　　　　　　　　　　　　１００ｇ
　ロ．染料（Ａ）　　　　　　　　　　　　　　　　　　　　　　　　２．１ｇ
　【００５７】
　【化１２】
　【００５８】
　ハ．ポリスチレンスルホン酸ナトリウム　　　　　　　　　　　　１．２６ｇ
　ニ．リン酸　　　　　　　　　　　　　　　　　　　　　　　　　　０．４ｇ
　ホ．ポリ（エチルアクリレート／アクリル酸＝９５／５）のラテックス
　　　　　　　　　　　　　　　　　　　　　　　　　　　　　　　　２．２ｇ
　ヘ．化合物〔５〕　　　　　　　　　　　　　　　　　　　　　　　４２ｍｇ
　【００５９】
＜染料分散物Ｌの調製＞
　下記染料−Ｉおよびオイル−Ｉ、ＩＩ各２．５ｇを酢酸エチル５０ｃｃに溶解したものをドデシルベンゼンスルホン酸ナトリウム１．５ｇおよびｐ−ヒドロキシ安息香酸メチルを０．１８ｇ含む８％ゼラチン水溶液９０ｇと６０℃で混合し、ホモジナイザーで高速攪拌した。高速攪拌終了後、エバポレーターを用いて６０℃で減圧処理し、酢酸エチルを９２ｗｔ％除去した。これにより平均粒径０．１８μｍの染料分散物Ｌを得た。
　【００６０】
　【化１３】
　【００６１】
　ト．上記染料分散物Ｌ　　　　　　　　　　　　　　　　　　　　１８．７ｇ
　チ．染料（Ｂ）の特開昭６１−２８５４４５号記載のオイル分散物を染料自身として
　　　　　　　　　　　　　　　　　　　　　　　　　　　　　　　　６５ｍｇ
染料（Ｂ）
　【００６２】
　【化１４】
　【００６３】
５．バッキング層の表面保護層塗布液の調製
　容器を４０℃に加温し、下記に示す薬品を加えて塗布液とした。
　イ．ゼラチン　　　　　　　　　　　　　　　　　　　　　　　　　１００ｇ
　ロ．ポリスチレンスルホン酸ナトリウム　　　　　　　　　　　　０．７８ｇ
　ハ．ポメチルメタクリレート微粒子（平均粒子サイズ３．５μｍ）　４．３ｇ
　ニ．ｔ−オクチルフェノキシエトキシエタンスルホン酸ナトリウム　　　２ｇ
　ホ．ポリアクリル酸ナトリウム　　　　　　　　　　　　　　　　　１．８ｇ
　へ．Ｃ１６Ｈ３３Ｏ−（ＣＨ２ＣＨ２Ｏ）１０−Ｈ　　　　　　　４．０５ｇ
　ト．Ｃ８Ｆ１７ＳＯ３Ｋ　　　　　　　　　　　　　　　　　　　３９６ｍｇ
　チ．Ｃ８Ｆ１７ＳＯ２Ｎ（Ｃ３Ｈ７）（ＣＨ２ＣＨ２Ｏ）４（ＣＨ２）４−ＳＯ３Ｎａ
　　　　　　　　　　　　　　　　　　　　　　　　　　　　　　　　５２ｍｇ
　リ．ＮａＯＨ　　　　　　　　　　　　　　　　　　　　　　　　０．２４ｇ
　ヌ．メタノール　　　　　　　　　　　　　　　　　　　　　　　１４８ｍｌ
　ル．１，２−ビス（ビニルスルホニルアセトアミド）エタン
　　　　　　　　　　　　　　　　　　　　　　　バック層と表面保護層の総ゼラチン量に対して、２．２％になるように調製。
　ヲ．化合物〔５〕　　　　　　　　　　　　　　　　　　　　　５２．５ｍｇ
　【００６４】
６．写真材料の作製
　前述のバック層塗布液をバック層の表面保護層塗布液とともに青色着色されたポリエチレンテレフタレートの支持体の一方側に、パッキング層のゼラチン塗布量が、２．３０ｇ／ｍ２、バッキング層の表面保護層のゼラチン塗布量が１．０２ｇ／ｍ２となるように塗布した。これに続いて支持体の反対側に前述のＡ層からＣ層までを支持体側から、Ａ、Ｂ、Ｃの順に同時に塗布したこのようにして写真材料１〜８を作製した。
　【００６５】
７．現像、定着液の調製
（現像液）　　　　　　　　　　　　　　　　　　　　ｇ／リットル（使用液）
　亜硫酸ナトリウム　　　　　　　　　　　　　　　　　　　　３０
　ジエチレントリアミン五酢酸　　　　　　　　　　　　　　　　４
　炭酸カリウム　　　　　　　　　　　　　　　　　　　　　５５．２
　Ｌ−アスコルビン酸　　　　　　　　　　　　　　　　　　４０．１
　臭化カリウム　　　　　　　　　　　　　　　　　　　　　０．５
　４−ヒドロキシメチル−４−メチル−１−フェニル−３−ピラゾリドン
　　　　　　　　　　　　　　　　　　　　　　　　　　　　１．６５
　５−メチルベンゾトリアゾール　　　　　　　　　　　　　０．６
　酢酸　　　　　　　　　　　　　　　　　　　　　　　　３９．３
　　ｐＨを１０．０に調整
（定着液）　　　　　　　　　　　　　　　　　　ｇ／リットル（使用液）
　チオ硫酸ナトリウム・五水塩　　　　　　　　　　　　２９０
　重亜硫酸ナトリウム　　　　　　　　　　　　　　　　　２４．６
　エチレンジアミン四酢酸・二ナトリウム・二水塩　　　　　０．０２５
　水酸化ナトリウム　　　　　　　　　　　　　　　　　　　２．３
　　ｐＨを５．６に調整
　【００６６】
８．干渉縞の観察
　イ）縦シングルモードレーザー露光
　上記で作成した写真材料をＢ４サイズに加工し、三菱電機（株）のＭＬ４４１１４Ｎにて、レーザー走査による露光（レーザー波長７８０ｎｍ）を乳剤面側より感材に一様に与え、富士フイルム製ＣＥＰＲＯＳ−３０でＤｒｙ　ｔｏ　Ｄｒｙ３０秒で処理し、感材全体にかぶりを引いた光学濃度値０．４である均一画像を形成し、その画像における干渉縞の有無を確認した。干渉縞の評価の段階は以下の通りである。
　【００６７】
　干渉縞評価レベル
　　　　×　はっきり干渉縞が見えるレベル（問題である）
　　　　△　うっすらと見えるレベル
　　　　○　見えない（実用上問題のない）レベル
　【００６８】
　ロ）縦マルチモードレーザー露光
　イ）と同様に但し特開昭５９−１３０４９４号に記載の高周波重畳法を用いて縦マルチモードを作り露光した。（レーザー波長７８０ｎｍ）
　【００６９】
９．粒状性
　光学濃度０．４の均一画像をディフューズ光（７８０ｎｍ）で露光し粒状性を目視で評価した。
　　　　○：粒状性良い
　　　　△：粒状性普通（実用許容内）
　　　　×：粒状性悪い
　【００７０】
１０．定着性
　定着液の温度を１８℃、水洗温度７℃にして処理しＤｍｉｎ部分の定着性を確認した。
　　　　○：定着性ＯＫ
　　　　△：やや定着性悪いが許容内
　　　　×：定着性ＮＧ
　【００７１】
　【表１】
　【００７２】
　表１からわかるように本発明の画像形成法がすぐれていることがわかる。
　【００７３】
実施例２
１．ベヘン酸銀Ａの調製
　ゼラチン（イオン交換処理をした）７３ｇを１０００ｍｌの水に溶解し５０℃に加熱溶解した。これにべヘン酸３１ｇを加えて９０℃に加熱しベヘン酸を溶融させた。さらにＮａＯＨ（１Ｎ）３９ｃｃとＮａ２ＣＯ３を２ｇ加え、ホモジナイザーを用いて１２０００回転４分間攪拌しベヘン酸／ベヘン酸ナトリウムの微粒子単分散分散物を得た。次にこれを５０℃にしてＨＮＯ３でｐＨを７に調節した後、Ｎ−ブロモサクシンイミド０．１９を添加し、１２００回転攪拌下硝酸銀１２ｇを水４７ｃｃに溶かした溶液を５分間かけて添加した後、３５℃に降温し凝集沈降剤を用いて脱塩処理を行ないゼラチン（イオン交換処理済）を加えた後ＮａＯＨでｐＨ＝６にして分散させた。
　【００７４】
２．塗布試料の作成
　Ａ層：ゼラチン（イオン交換未処理）　　　　　　　　　　１ｇ／ｍ２
　　　　染料Ｉ−１　　　　　　　　　　　　　　　　　１０ｍｇ／ｍ２
　【００７５】
　【化１５】
　【００７６】
　Ｂ層：感光性層
　　　　乳剤−Ａ銀量として　　　　　　　　　　　　　　　３ｇ／ｍ２
　　　　実施例１のＡｇＸ乳剤　　　　　　　　　　　　表２に記載
　　　　分光増感色素〔１〕　　　　　　　　　　　　　２×１０−７モル
　　　　強色増感剤〔２〕　　　　　　　　　　　　　　　　　　１ｍｇ
　　　　トリメチロールプロパン　　　　　　　　　　　　　　３９ｍｇ
　　　　ベンゼンスルフィン酸ナトリウム　　　　　　　　　　　４ｍｇ
　　　　フタラジノン　　　　　　　　　　　　　　　　　　２００ｍｇ
　　　　還元剤　　　　　　　　　　　　　　　　　　　　　８００ｍｇ
　【００７７】
　【化１６】
　【００７８】
Ｃ層：トップコート層
　　　ゼラチン（イオン交換処理）　　　　　　　　　０．６ｇ／ｍ２
ポリメチルメタクリレート（平均粒子サイズ２．５μ）２７ｍｇ／ｍ２
ｔ−オクチルフェノキシエトキシエタンスルホン酸ナトリウム
　　　　　　　　　　　　　　　　　　　　　　　　１６ｍｇ／ｍ２
　Ｃ１６Ｈ３３Ｏ−（ＣＨ２ＣＨ２Ｏ）１０−Ｈ　　　　３６ｍｇ
　Ｃ８Ｆ１７ＳＯ３Ｋ　　　　　　　　　　　　　　１．７６ｍｇ
　Ｃ８Ｆ１７ＳＯ２Ｎ（Ｃ３Ｈ７）（ＣＨ２ＣＨ２Ｏ）４（ＣＨ２）４−ＳＯ３Ｎａ
　　　　　　　　　　　　　　　　　　　　　　　　０．８８ｍｇ
　ＮａＯＨ　　　　　　　　　　　　　　　　　　　　　　２ｍｇ
　メタノール　　　　　　　　　　　　　　　　　　０．８３ｃｃ
　１，２−ビス（ビニルスルホニルアセトアミド）エタン
　　　　　　　　　　　　　　　　　　　　　乳剤層と表面保護層の総ゼラチン量に対して、２，５重量％になるように調製。
　化合物〔５〕　　　　　　　　　　　　　　　　　　　５６ｍｇ
　【００７９】
　【化１７】
　【００８０】
３．バッキング層塗布液の調製
　容器を４０℃にし下記の薬品を加えて、バック層塗布液とした。
　イ．ゼラチン　　　　　　　　　　　　　　　　　　　１００ｇ
　ロ．染料（Ａ）　　　　　　　　　　　　　　　　　　２．１ｇ
　【００８１】
　【化１８】
　【００８２】
　ハ．ポリスチレンスルホン酸ナトリウム　　　　　　　１．２６ｇ
　ニ．リン酸　　　　　　　　　　　　　　　　　　　　　０．４ｇ
　ホ．ポリ（エチルアクリレート／アクリル酸＝９５／５）のラテックス
　　　　　　　　　　　　　　　　　　　　　　　　　　　２．２ｇ
　へ．化合物〔５〕　　　　　　　　　　　　　　　　　　　４２ｍｇ
　【００８３】
＜染料分散物Ｌの調製＞
　下記染料−Ｉおよびオイル−Ｉ、オイル−ＩＩ各２．５ｇを酢酸エチル５０ｃｃに溶解したものをドデシルベンゼンスルホン酸ナトリウム１．５ｇおよびｐ−ヒドロキシ安息香酸メチルを０．１８ｇ含む８％ゼラチン水溶液９０ｇと６０℃で混合し、ホモジナイザーで高速攪拌した。高速攪拌終了後、エバポレーターを用いて６０℃で減圧処理し、酢酸エチルを９２ｗｔ％除去した。これにより平均粒径０．１８μｍの染料分散物Ｌを得た。
　【００８４】
　【化１９】
　【００８５】
　ト．上記染料分散物Ｌ　　　　　　　　　　　　　　　　　　１８．７ｇ
　チ．染料（Ｂ）の特開昭６１−２８５４４５号記載のオイル分散物を染料として
　　　　　　　　　　　　　　　　　　　　　　　　　　　　　　６５ｍｇ
染料（Ｂ）
　【００８６】
　【化２０】
　【００８７】
４．バッキング層の表面保護層塗布液の調製
容器を４０℃に加温し、下記に示す薬品を加えて塗布液とした。
　【００８８】
　イ．ゼラチン　　　　　　　　　　　　　　　　　　　　　　　　１００ｇ
　ロ．ポリスチレンスルホン酸ナトリウム　　　　　　　　　　　０．７８ｇ
　ハ．ポリメチルメタクリレート微粒子（平均粒子サイズ３．５μｍ）４．３ｇ
　ニ．ｔ−オクチルフェノキシエトキシエタンスルホン酸ナトリウム　　２ｇ
　ホ．ポリアクリル酸ナトリウム　　　　　　　　　　　　　　　　１．８ｇ
　へ．Ｃ１６Ｈ３３Ｏ−（ＣＨ２ＣＨ２Ｏ）１０−Ｈ　　　　　　４．０５ｇ
　ト．Ｃ８Ｆ１７ＳＯ３Ｋ　　　　　　　　　　　　　　　　　　３９６ｍｇ
　チ．Ｃ８Ｆ１７ＳＯ２Ｎ（Ｃ３Ｈ７）（ＣＨ２ＣＨ２Ｏ）４（ＣＨ２）４−ＳＯ３Ｎａ
　　　　　　　　　　　　　　　　　　　　　　　　　　　　　　　５２ｍｇ
　リ．ＮａＯＨ　　　　　　　　　　　　　　　　　　　　　　　０．２４ｇ
　ヌ．メタノール　　　　　　　　　　　　　　　　　　　　　　１４８ｍｌ
　ル．１，２−ビス（ビニルスルホニルアセトアミド）エタン
　　　　　　　　　　　　　　　　　　　　　　　バック層と表面保護層の総ゼラチン量に対して、２．２％になるように調製。
　ヲ．化合物〔５〕　　　　　　　　　　　　　　　　　　　　５２．５ｍｇ
　【００８９】
５．写真材料の作製
　前述のバック層塗布液をバック層の表面保護層塗布液とともに青色着色されたポリエチレンテレフタレートの支持体の一方側に、バッキング層のゼラチン塗布量が、２．３０ｇ／ｍ２、バッキング層の表面保護層のゼラチン塗布量が１．０２ｇ／ｍ２となるように塗布した。これに続いて支持体の反対側に前述のＡ層からＣ層までを支持体側から、Ａ、Ｂ、Ｃの順に同時に塗布した。このようにして写真材料を作製した。
　【００９０】
　フタラゾンと還元剤は微粒子分散として添加した。フタラゾン分散物（フタラゾン２．５ｇ）、還元剤分散物（還元剤２．５ｇ）、Ｗ−１（商品名：デモールＳＮＢ、花王（株）製）の２５％水溶液３ｇおよび水５７．８ｇをあらかじめ攪拌混合し、直径０．８〜１．２ｍｍのガラスビーズ１００ｃｃの入ったサンドグラインダーミル（１／１６Ｇ、アイメックス（株）製）に入れて回転数１８００ｒｐｍにて分散した。
　【００９１】
　【化２１】
　【００９２】
６．干渉縞の観察
　イ）縦シングルモードレーザ露光
　実施例１と同様に露光した。（レーザー波長７８０ｎｍ）
　ロ）縦マルチモードレーザー露光
　イ）と同様に但し三菱電機（株）製ＭＬ４０１１０Ｒの縦マルチモードレーザーダイオードを用いて露光した。（レーザー波長７８０ｎｍ）
　【００９３】
７．処理
　露光した後ヒートドラムを用いて１２０℃×５秒熱現像した。
８．粒状性
　実施例１と同様に光学濃度０．４の画像を目視観察した。
９．画像安定性
　処理した後のＤｍｉｎ部を白灯下１日放置した後の汚れ具合を確認した。
　　　　○　汚れ具合少なく許容内
　　　　×　汚れ多くＮＧ
　【００９４】
　【表２】
　【００９５】
　表２からわかるように本発明の画像形成法がすぐれていることがわかる。
　【００９６】
　【発明の効果】
　本発明の画像形成方法は、干渉縞による濃度のムラがなく、かつ粒状性及び画像の安定性に優れている。